СПОСОБЫ И КОМПОЗИЦИИ ДЛЯ ОПРЕДЕЛЕНИЯ ГЕОМЕТРИИ ТРЕЩИНЫ В ПОДЗЕМНЫХ ПЛАСТАХ

1. Способ определения геометрии трещины в подземных пластах, характеризующийся тем, что:
в трещину в пласте помещают расклинивающий агент или рабочую жидкость, которые содержат чувствительный к радиации материал, причем чувствительный к радиации материал является нерадиоактивным до тех пор, пока не будет подвергнут бомбардировке нейтронами во время проведения единственного каротажного прохода;
облучают чувствительный к радиации материал нейтронами;
измеряют гамма-излучение, испускаемое чувствительным к радиации материалом;
вычитают фоновую радиацию из радиации пиковой энергии, излучаемой чувствительным к радиации материалом; и
определяют высоту трещины в пласте по разности между фоновой радиацией и радиацией пиковой энергии.
2. Способ по п.1, в котором чувствительный к радиации материал содержит ванадий или индий.
3. Способ по п.1, в котором чувствительный к радиации материал после облучения имеет период полураспада, менее или равный приблизительно 100 суткам.
4. Способ по п.1, в котором чувствительный к радиации материал после облучения имеет период полураспада от примерно 10 с до примерно 50 мин.
5. Способ по п.1, в котором расклинивающий агент включает в себя покрытие, которое содержит чувствительный к радиации материал.
6. Способ по п.1, в котором расклинивающий агент включает в себя основу, которая содержит чувствительный к радиации материал.
7. Способ по п.1, в котором расклинивающий агент включает в себя порошок карбонитрида ванадия.
8. Способ по п.1, в котором порошок карбонитрида ванадия имеет размер частиц примерно 1-15 мкм и количество порошка карбонитрида ванадия, рассчитанного как металлический ванадий, составляет от 0,01 до 5 вес.% в расчете на общий вес расклинивающего агента.
9. Способ по п.1, в котором расклинивающий агент включает в себя первый расклинивающий агент, содержащий чувствительный к радиации материал, и второй расклинивающий агент, не содержащий чувствительного к радиации материала.
10. Способ определения геометрии трещины в подземном пласте, характеризующийся тем, что:
а) в трещину в пласте помещают расклинивающий агент или рабочую жидкость, которые содержат чувствительный к радиации материал, причем чувствительный к радиации материал является нерадиоактивным до тех пор, пока не будет подвергнут бомбардировке нейтронами во время проведения единственного каротажного прохода;
б) облучают чувствительный к радиации материал нейтронами с образованием облученного материала, имеющего период полураспада от примерно 10 с до примерно 50 мин;
в) измеряют гамма-излучение, испускаемое чувствительным к радиации материалом;
г) вычитают фоновую радиацию из радиации пиковой энергии, излучаемой чувствительным к радиации материалом;
д) определяют высоту трещины в пласте по разности между фоновой радиацией и радиацией пиковой энергии; и
е) повторяют операции (б)-(д) после истечения периода полураспада чувствительного к радиации материала с целью повторного определения высоты трещины в пласте.
11. Расклинивающий агент, включающий в себя основу и покрытие, расположенное на основе, при этом основа или покрытие содержит чувствительный к радиации материал, содержащий индий или ванадий, и чувствительный к радиации материал является нерадиоактивным до тех пор пока не будет подвергнут бомбардировке нейтронами.
12. Расклинивающий агент по п.11, в котором покрытием является органическое покрытие, неорганическое покрытие или их комбинация.
13. Расклинивающий агент по п.11, в котором чувствительный к радиации материал содержит ванадий, и чувствительный к радиации материал после облучения имеет период полураспада от примерно 10 с до примерно 50 мин.
14. Расклинивающий агент по п.11, который содержит от 0,01 до примерно 35 вес.% чувствительного к радиации материала.
15. Расклинивающий агент по п.11, в котором основа содержит органическую частицу, имеющую диспергированный в ней наполнитель, при этом чувствительный к радиации материал диспергирован в основе.
16. Расклинивающий агент по п.11, в котором чувствительный к радиации материал выбирают из группы, состоящей из металлического ванадия, феррованадиевого сплава, алюминиево-ванадиевого сплава, карбонитрида ванадия и их комбинаций.
17. Расклинивающий агент по п.11, в котором чувствительным к радиации материалом является порошок карбонитрида ванадия.
18. Расклинивающий агент по п.17, в котором порошок карбонитрида ванадия имеет размер частиц примерно 1-15 мкм, а количество порошка карбонитрида ванадия, рассчитанного как металлический ванадий, составляет от 0,01 до 5 вес.% в расчете на общий вес расклинивающего агента.
19. Расклинивающий агент по п.12, в котором покрытие содержит полимеризованную эпоксидную смолу, полиакрилат, полиметакрилат, полимеризованный фенолформальдегид, полимеризованный эпокси-модифицированный новолак, полимеризованный фуран, полимеризованный карбамидо-альдегид, полимеризованный меламино-альдегид, полиэстер, полиалкид, полимеризованный фенолформальдегидный новолак, полимеризованный фенолформальдегидный резол, полимеризованный фенол-альдегид, полимеризованный резол, полимеризованный новолак, полимеризованную эпокси-модифицированную фенольную смолу, полимеризованную уретановую смолу, полисилоксаны или комбинацию, включающую в себя по меньшей мере один из указанных материалов.
20. Рабочая жидкость, содержащая расклинивающий агент по п.11.